(57)【要約】本発明は、積層板ガラスを調製するためのプロセス、ならびにそれから調製された積層板ガラスおよびその使用に関し、本プロセスは、第１の手順によって第１の厚さを有する所望の形状に形成された第１のガラスシートを提供することと、第２の手順によって第２の厚さを有する所望の形状に形成された第２のガラスシートを提供することと（中間層が第１のガラスシートと第２のガラスシートとの間に位置する）、中間層材料をガラスシートに接着させるのに十分な温度および圧力で、第１および第２のガラスシートならびに中間層をともに積層することと、を含み、本プロセスは、積層後に、第２のガラスシートの形状が第１のガラスシートの形状と実質的に同じになるように、中間層材料を２つのガラスシートに接着させるための積層中に、第１のガラスシートと実質的に同じ形状に成形された鋳型を第２のガラスシートに対して適用することをさらに含む。【選択図】図３
2020514243.tif 000002
【特許請求の範囲】
【請求項１】
積層板ガラスを調製するためのプロセスであって、
ｉ）第１の手順によって第１の厚さを有する所望の形状に形成された第１のガラスシートを提供するステップと、
ｉｉ）第２の手順によって第２の厚さを有する所望の形状に形成された第２のガラスシートを提供するステップと、
ｉｉｉ）前記第１のガラスシートと前記第２のガラスシートとの間に位置する中間層を提供するステップと、
ｉｖ）前記中間層材料を前記ガラスシートに接着させるのに十分な温度および圧力で、前記第１および第２のガラスシートならびに前記中間層をともに積層するステップと、を含み、
前記プロセスが、
ｖ）積層後に、前記第２のガラスシートの形状が前記第１のガラスシートの形状と実質的に同じになるように、前記中間層材料を前記２つのガラスシートに接着させるための積層中に、前記第１のガラスシートと実質的に同じ形状に成形された鋳型を前記第２のガラスシートに対して適用するステップをさらに含むことを特徴とする、プロセス。
【請求項２】
積層板ガラスを調製するためのプロセスであって、
ｉ）第１の手順によって第１の厚さを有する所望の形状に形成された第１のガラスシートを提供するステップと、
ｉｉ）第２の手順によって第２の厚さを有する所望の形状に形成された第２のガラスシートを提供するステップと、
ｉｉｉ）前記第１のガラスシートと前記第２のガラスシートとの間に位置する中間層を提供するステップと、を含み、
ｉｖ）前記第１および第２のガラスシートならびに前記中間層が、前記中間層材料を前記２つのガラスシートに接着させるように、９０℃〜１３２℃の範囲内の温度および８〜１６バールの範囲内の圧力でともに積層され、積層後、前記第２のガラスシートの形状が、前記第１のガラスシートの形状と実質的に同じであることを特徴とする、プロセス。
【請求項３】
前記第１のガラスシートの厚さが、前記第２のガラスシートの厚さと異なる、請求項１または２に記載のプロセス。
【請求項４】
ステップｉｖ）において、積層が、９０℃〜１３２℃の範囲内の温度および８〜１６バールの範囲内の圧力で生じる、請求項１に記載のプロセス。
【請求項５】
ステップｉｖ）において、積層が、１００℃〜１１０℃の範囲内の温度で生じる、請求項１〜４のいずれかに記載のプロセス。
【請求項６】
ステップｉｖ）において、積層が、オートクレーブ内で生じる、請求項１〜５のいずれかに記載のプロセス。
【請求項７】
前記中間層が、ポリビニルブチラール（ＰＶＢ）を含む、請求項１〜６のいずれかに記載のプロセス。
【請求項８】
前記第１のガラスシートを前記所望の形状に形成するための前記第１の手順が、プレス曲げを含む、請求項１〜７のいずれかに記載のプロセス。
【請求項９】
前記第２のガラスシートを前記所望の形状に形成するための前記第２の手順が、重力たわみ曲げを含む、請求項１〜８のいずれかに記載のプロセス。
【請求項１０】
前記第２の平坦なガラスシートの厚さが、０．２ｍｍ〜１．４ｍｍの範囲内である、請求項１〜９のいずれかに記載のプロセス。
【請求項１１】
前記第１のガラスシートの前記厚さが、１．４ｍｍ〜２．５ｍｍの範囲内である、請求項１〜１０のいずれかに記載のプロセス。
【請求項１２】
ｖｉ）積層前に、前記第２のガラスシートと、前記第１のガラスシートと実質的に同じ形状に成形された前記鋳型との間に箔層を提供するステップをさらに含む、請求項１または３〜１１のいずれかに記載のプロセス。
【請求項１３】
前記第１のガラスシートと実質的に同じ形状に成形された前記鋳型が、ガラス、セラミック、または金属からなる、請求項１２に記載のプロセス。
【請求項１４】
前記第１のガラスシートと実質的に同じ形状に成形された前記鋳型が、第３のガラスシートを含む、請求項１２または１３に記載のプロセス。
【請求項１５】
前記第３のガラスシートが、プレス曲げガラスシートを含む、請求項１４に記載のプロセス。
【請求項１６】
前記第３のガラスシートの厚さが、１．４ｍｍ〜２．５ｍｍの範囲内である、請求項１４または１５に記載のプロセス。
【請求項１７】
前記第１および第３のガラスシートが、単一プレス曲げバッチプロセスで調製される、請求項１または３〜１６のいずれかに記載のプロセス。
【請求項１８】
前記箔層が、０．０５ｍｍ〜０．２ｍｍの範囲内の厚さを含む、請求項１２〜１７のいずれかに記載のプロセス。
【請求項１９】
前記箔層が、非粘着性フィルムを含む、請求項１２〜１８のいずれかに記載のプロセス。
【請求項２０】
前記箔層が、非粘着性ポリエステルフィルムを含む、請求項１２〜１９のいずれかに記載のプロセス。
【請求項２１】
ｖｉｉ）前記第３のガラスシートおよび前記箔層を、前記積層された第１および第２のガラスシートから取り除くステップをさらに含む、請求項１４〜２０のいずれかに記載のプロセス。
【請求項２２】
請求項１〜２１のいずれかに記載のように調製された、車両における使用に好適な積層板ガラス。
【請求項２３】
前記板ガラスが、積層中に前記第１のガラスシートと実質的に同じ形状に成形された鋳型を前記第２のガラスシートに対して適用しない積層法によって調製された積層板ガラスと比較して、光学的屈折力の３７％の改善を含む、請求項２２に記載の積層板ガラス。
【請求項２４】
請求項１〜２１のいずれかに記載のように調製された、積層板ガラスの車両における使用。
【発明の詳細な説明】
【技術分野】
【０００１】
本発明は、積層板ガラスを調製するためのプロセス、および車両におけるその使用に関する。より具体的には、本発明は、軽量積層板ガラスを調製するためのプロセス、および特に車両のフロントガラスとしての車両におけるその使用に関する。
【０００２】
車両のフロントガラス用の積層板ガラスは通常、ポリビニルブチラール（ＰＶＢ）などの少なくとも１つの接着性層によって接合された、２つの成形されたガラスシートを含むことが既知である。当該技術分野において、各ガラスシートを「プライ」と呼ぶことが慣例的である。しばしば、接着性層自体もまた、「プライ」と呼ばれる（つまりＰＶＢのプライ）。積層板ガラスが取り付けられる車両の内側に面するように構成されたガラスシートはしばしば、「内プライ」と呼ばれる一方で、積層板ガラスが取り付けられる車両の外側に面するように構成されたガラスシートはしばしば、「外プライ」と呼ばれる。２つのガラスシートはしばしば、ソーダ石灰ケイ酸塩ガラスから構成される。
【０００３】
車両用積層板ガラスにおいて使用されるガラスシートの各々は通常、積層板ガラスがカーブするように、１つまたは２つの相互に垂直な方向に成形されるか、または曲げられる。最初は平坦であるガラスシートを所望の曲率に曲げて、フロントガラスを形成するための多くの方法が既知である。
【０００４】
例えば、１つの既知の方法は、一対の最初は平坦であるガラスシートを同時に曲げ、一方のガラスシートが他方のガラスシートの上になり、かつ炭酸カルシウムなどの好適な「離型粉末」によって分離されるようにすることである。この方法において、内プライおよび外ガラスプライシートを打ち延ばし可能になるまで加熱し、重力たわみ曲げプロセスによって同時に曲げ、故に成形する。
【０００５】
フロントガラス用ガラスシートを曲げる代替的な方法は、内プライおよび外プライを異なる時間、通常順々に加熱し、曲げ、それにより内プライおよび外プライを個々に形成することである。例えば、平坦なガラスシートを個々に曲げる１つのそのような方法は、加熱された平坦なガラスシートを一対の補完的成形部材間に運搬し、各ガラスシートを別個にプレス曲げすることを伴う。その後、ガラスシートを冷却し、連結し、ＰＶＢなどの好適な接着性中間層を使用して積層することができる。
【０００６】
例えば、ＥＰ０３９８７５９は、単一積層ガラスシートになるようにともに合わせた第１および第２のガラスシートを、加熱炉の出口での第１のガラスシートおよび第２のガラスシートの温度が実質的に等しくなるように加熱炉内で加熱する方法を記載している。
【０００７】
ＷＯ２００４／０８５３２４Ａ１は、積層ガラスの生産のために意図された非対称のガラスシート対のガラスシートを予熱炉内で予熱し、その後プレス曲げ工程でプレス曲げプロセスを受けさせる方法を記載している。プレス曲げ工程の出口に配置された温度測定点によって、ガラスシートが均一な曲げ挙動を呈することを確実にして、冷却中の同一の復元力を保証する。
【０００８】
ＵＳ４，２６０，４０８において、まず重力たわみによって、ガラスを曲げの縦成分に対して輪郭鋳型上に成形し、その後堅固な成形下鋳型に対してプレス曲げして、複雑な曲げの横成分を含む曲げを完成させる曲げ方法によって、ガラスシートを成形する方法が記載されている。成形周期の持続時間を最小化するため、かつ輪郭鋳型から成形下鋳型にガラスを移動させる間およびそれを輪郭鋳型に戻す間に輪郭鋳型に対するガラスの位置がずれる可能性を最小化するために、成形下鋳型を持ち上げたり下げたりするように、特定の速度周期が提供される。
【０００９】
板ガラス内の損傷したガラスを交換することもまた可能である。例えば、ＧＢ２２２１４２４において、板ガラスを嵌めた開口部を通した貫通に対する抵抗力を増加させるための方法であって、板ガラスを嵌めた開口部からガラスを取り外し、取り外したガラス、または実質的に同一の幾何学的形状の窓ガラスからなる積層板ガラス（少なくとも１つの熱可塑性材料の中間層を用いたセメンティングによって、元の窓ガラスの寸法と実質的に等しい寸法を有するように切り出され、かつ化学的焼き戻し処理に供されているより薄いガラスシートが、それに固定されている）によって交換することを特徴とする、方法が記載されている。
【００１０】
しかしながら、特に自動車用途における積層板ガラスの光学的品質要件はより厳しくなっており、積層板ガラスをフロントガラスとして車両に取り付ける時に典型的な、（角度で傾斜したガラスを通して視覚方向を見た時の）透過の光学的歪みの増加をもたらすガラスの表面上のわずかな変形が、ますます受け入れられなくなってきている。
【００１１】
例えば、ＷＯ２０１５／０９２３８５において、中間層材料の少なくとも１つのプライによって接合された、板ガラス材料の第１のプライおよび板ガラス材料の第２のプライを含む積層板ガラスが記載されている。板ガラス材料の第１のプライは、第１の組成を有するガラスシートを含み、板ガラス材料の第２のプライは、第１の組成とは異なる第２の組成を有するガラスシートを含む。積層板ガラスは、積層板ガラスの周辺の周りに延びる周辺領域、および周辺領域内の表面圧縮応力を有する。エッジ圧縮もまた存在し、エッジ圧縮の大きさは、周辺領域内の表面圧縮応力の大きさよりも大きい。この文章は、軽量フロントガラスを達成する方法を教示する一方で、軽量フロントガラスに必要とされる光学的パラメータは考慮されていない。
【００１２】
ＷＯ２０１５／０３１５９４において、第１のガラス層、第２のガラス層、および第１のガラス層と第２のガラス層との間の少なくとも１つのポリマー中間層を有する、積層体構造が開示されている。いくつかの実施形態において、第１のガラス層は、第１および第２の表面を有する強化ガラスから構成されてもよく、第２の表面は、中間層に隣接し、化学的に研磨されており、第２のガラス層は、第３および第４の表面を有する強化ガラスから構成されてもよい。第４の表面は、中間層に対向し、化学的に研磨されており、第３の表面は、中間層に隣接し、実質的に透明なコーティングがその上に形成されている。別の実施形態において、第１のガラス層はカーブしており、第２のガラス層は実質的に平面であり、第１のガラス層上に冷間成形され、これにより第２のガラス層の表面上に表面圧縮応力の差が提供される。しかしながら、この文書に記載され、かつ標準的な積層手順を使用して調製される積層体構造の光学的特性は、軽量積層板ガラスにとって最適なものではない。
【００１３】
２つのガラスシートおよび中間層を含む積層フロントガラスにおいて良好な透過光学、つまり低い光学的屈折力を達成するためには、各々が中間層に背を向ける２つのガラスシートの表面（しばしば表面１および４と呼ばれる）が可能な限り近い同一の曲率を有するべきであることが既知である。
【００１４】
加えて、Ｇｌａｓｓ  Ｐｒｏｃｅｓｓｉｎｇ  Ｄａｙｓ，２００３，ｐａｇｅｓ  ５０２−５０４から、車両フロントガラスの取り付け角度が光学的特性に影響を有することが既知である。例えば、光学的屈折力の増幅は、取り付け角度とともに変動する。したがって、フロントガラスに存在するあらゆる欠陥がより高い程度まで増幅されるため、取り付け角度が増加するにつれて、より良好な光学的品質が必要とされる。そのような問題を克服する１つの方法は、積層フロントガラスを作製するために使用されるガラスの光学的品質を改善することであるが、受け入れられる商業的費用および収率で改善された光学的品質のガラスを生産することは、常に可能ではない。
【００１５】
この問題、および車両に取り付けた時に低減した光学的歪みを有する積層板ガラスを作製する問題に対処する別の方法は、ＷＯ２０１６／０３０６７８に記載されている。この特許出願において、積層板ガラスは、各々が一対の成形部材間で別個に成形され、その後ともに積層された、板ガラス材料の第１および第２のシートを有する。板ガラス材料の第１のシートを曲げる位置は、板ガラス材料の第２のシートを曲げる位置から計画的にオフセットされ得る。積層ステップ中、板ガラス材料の第１のシートは、横および／または縦方向の位置変位によって板ガラス材料の第２のシートに対して変位してもよい。板ガラス材料の第１および／または第２のシートは、積層後にその周辺エッジの少なくとも一部分が整合するように切断してあってもよい。
【００１６】
しかしながら、ＷＯ２０１６／０３０６７８において、発明者らは、車両に取り付けられたフロントガラスの光学的歪みを改善する位置から開始しており、ここで、ガラスシートの各々は、同じプロセスによって生産されているため、実質的に同一の形状および曲率のものである。
【００１７】
自動車産業において、板ガラスユニットの全体的な重量の低減を有する積層板ガラスに対する増え続ける必要性が存在する。
【００１８】
そのような軽量板ガラスユニットを達成する１つの方法は、非対称のガラスシートを使用することである。つまり、フロントガラスを構成する個々のガラスシートは、厚さ、色、または放射率などの１つ以上の特徴において異なる。例えば、ＷＯ２０１２／０７３０３０において、機械的強度を提供するための、１．９〜２．４ｍｍの範囲内の厚さを有するガラスの第１のプライと、ポリマー中間層と、０．８〜１．４ｍｍの範囲内の厚さを有するガラスの第２のよりもずっと薄いプライとを含み、それにより板ガラスの全体的な重量を低減する、積層板ガラスが記載されている。
【００１９】
例えば、重力曲げプロセスを使用して、異なる厚さの軽量板ガラスユニットにおいて同時に使用するためのガラスシートを生産することが可能である。あるいは、異なるプロセスを使用し、それにより該プロセスの各々によって提供される利点を利用して、軽量板ガラスユニットにおいて別個に使用するための非対称のシートの各々を生産することが可能である。例えば、良好な形状制御および応力レベル制御を確実にするために、単一ガラスプレス曲げ操作を使用して、軽量板ガラスユニットの外ガラスプライを調製することが有利であることが示されている。しかしながら、現在、このプロセスによって、同じ品質レベルで軽量板ガラスユニットにおいて使用するための薄いガラスプライを成形することは不可能である。したがって、ＷＯ２０１５／０９８３８５に記載の内プライの重力曲げプロセスおよび化学的強化プロセスによって、軽量板ガラスユニットを調製することが提案されている。残念ながら、このアプローチはしばしば、今日の現代的な積層フロントガラスの板ガラスの厳格な光学的要件を必ずしも満たさない積層フロントガラスをもたらす。
【００２０】
したがって、内外ガラスプライが異なる成形プロセスもしくは道具細工を使用して調製されるか、またはガラスプライが異なる時間に生産される、フロントガラスなどの非対称かつ軽量の積層板ガラスを生産することができるプロセスに対する必要性が存在する。
【００２１】
つまり、非対称であるが、車両に取り付けた時に低減した光学的歪みを有するガラスプライを使用して、車両フロントガラスなどの積層板ガラスユニットを作製するプロセスに対する必要性が存在する。つまり、フロントガラスの内領域が、特に改善された透過光学を示すものである。
【００２２】
本発明の第１の態様の第１の実施形態に従うと、積層板ガラスを調製するためのプロセスであって、
ｉ）第１の手順によって第１の厚さを有する所望の形状に形成された第１のガラスシートを提供するステップと、
ｉｉ）第２の手順によって第２の厚さを有する所望の形状に形成された第２のガラスシートを提供するステップと、
ｉｉｉ）第１のガラスシートと第２のガラスシートとの間に位置する中間層を提供するステップと、
ｉｖ）中間層材料をガラスシートに接着させるのに十分な温度および圧力で、第１および第２のガラスシートならびに中間層をともに積層するステップと、を含み、
該プロセスが、
ｖ）積層後に、第２のガラスシートの形状が第１のガラスシートの形状と実質的に同じになるように、中間層材料を２つのガラスシートに接着させるための積層中に、第１のガラスシートと実質的に同じ形状に成形された鋳型を第２のガラスシートに対して適用するステップをさらに含むことを特徴とする、プロセスが提供される。
【００２３】
本発明の第１の態様の代替的な実施形態において、積層板ガラスを調製するためのプロセスであって、
ｉ）第１の手順によって第１の厚さを有する所望の形状に形成された第１のガラスシートを提供するステップと、
ｉｉ）第２の手順によって第２の厚さを有する所望の形状に形成された第２のガラスシートを提供するステップと、
ｉｉｉ）第１のガラスシートと第２のガラスシートとの間に位置する中間層を提供するステップと、を含み、
ｉｖ）第１および第２のガラスシートならびに中間層が、中間層材料を２つのガラスシートに接着させるように、９０℃〜１３２℃の範囲内の温度および８〜１６バールの範囲内の圧力でともに積層され、積層後、第２のガラスシートの形状が、第１のガラスシートの形状と実質的に同じであることを特徴とする、プロセスが提供される。
【００２４】
本発明に従うと、第１のガラスシートの厚さは、第２のガラスシートの厚さと異なってもよい。あるいは、第１のガラスシートの厚さは、第２のガラスシートの厚さと同じであってもよい。しかしながら、本発明のプロセスは好ましくは、異なる厚さのガラスシートを積層する時、つまり好ましくは第１のガラスシートの厚さが第２のガラスシートの厚さとは異なる時に適用される。
【００２５】
本発明に関して、本発明者らは、第１および第２のガラスシートの積層が好ましくは９０℃〜１３２℃の範囲内の温度および８〜１６バールの範囲内の圧力で生じることを見出した。あるいは、第１および第２のガラスシートの積層は好ましくは、９５℃〜１３０℃の範囲内の温度および８〜１６バールの範囲内の圧力で生じる。より好ましくは、第１および第２のガラスシートの積層は、１００℃〜１３０℃の範囲内の温度で生じる。さらにより好ましくは、第１および第２のガラスシートの積層は、１００℃〜１２５℃または１００℃〜１２０℃または９５℃〜１１０℃の範囲内の温度で生じる。しかしながら、最も好ましくは、第１および第２のガラスシートの積層は、１００℃〜１１０℃の範囲内の温度で生じる。上記の温度範囲の全ては好ましくは、８〜１６バールの範囲内の圧力と組み合わせて使用される。
【００２６】
積層ステップｉｖ）は、オートクレーブ内の真空バッグおよび／またはリングを使用して実行され得る。その後、このステップは、８０℃の範囲内の温度で実行され得る。
【００２７】
様々な好適な中間層材料が使用され得るが、好ましくは中間層はポリビニルブチラールを含むことが理解されるだろう。
【００２８】
本発明の第１の態様に関して、第１のガラスシートは好ましくは、所望の形状にプレス曲げされる。つまり、本発明の第１の態様に従うプロセスについて、第１のガラスシートを所望の形状に形成するために使用される第１の手順は、プレス曲げを含む。また本発明の第１の態様に従うプロセスに関して、第２のガラスシートを所望の形状に形成するために使用される第２の手順は、重力たわみ曲げを含む。
【００２９】
第２のガラスシートの厚さは好ましくは、０．２ｍｍ〜１．４ｍｍの範囲内である。より好ましくは、第２のガラスシートの厚さは、０．５ｍｍ〜１．０ｍｍまたは０．５〜０．９５ｍｍの範囲内である。第２のガラスシートの厚さはまた、０．５〜１．２ｍｍの範囲内であってもよい。
【００３０】
第１のガラスシートの厚さは好ましくは、１．４ｍｍ〜２．５ｍｍの範囲内である。より好ましくは、第１のガラスシートの厚さは、１．６ｍｍ〜２．３ｍｍの範囲内である。第１のガラスシートの厚さはまた、１．６ｍｍ〜２．１ｍｍの範囲内であってもよい。
【００３１】
本発明の第１の態様の第１の実施形態に従うと、本プロセスは好ましくは、
ｖ）積層中に第２のガラスシートに対して鋳型を適用するステップであって、鋳型が、第１のガラスシートと実質的に同じ形状に成形される、ステップをさらに含む。
【００３２】
鋳型は、ガラス、セラミック、または金属から構成され得る。しかしながら、最も好ましくは、鋳型はガラスから構成される。つまり、本発明のプロセスの好ましい一実施形態において、鋳型は好ましくは、第１のガラスシートと実質的に同じ形状である第３のガラスシートを含む。
【００３３】
好ましくは、第３のガラスシーは、第１および第２のガラスシートの積層における使用前にプレス曲げによって所望の形状に形成される。
【００３４】
第３のガラスシートの厚さは好ましくは、１．４ｍｍ〜２．５ｍｍの範囲内である。より好ましくは、第３のガラスシートの厚さは、１．６ｍｍ〜２．３ｍｍの範囲内である。第３のガラスシートの厚さはまた、１．６ｍｍ〜２．１ｍｍの範囲内であってもよい。
【００３５】
加えて、第１および第３のガラスシートが好ましくは単一プレス曲げバッチプロセスで調製されることが好ましい。したがって、第１および第３のガラスシートは、実質的に同じ厚さである。
【００３６】
本発明の第１の態様の第１の実施形態に従うプロセスは好ましくは、
ｖｉ）積層前に、第２のガラスシートと、第１のガラスシートと実質的に同じ形状に成形された鋳型との間に箔層を提供するステップをさらに含む。
【００３７】
つまり、本発明の第１の態様の第１の実施形態は好ましくは、ｖｉ）第２のガラスシートと第３のガラスシートとの間に箔層を提供するステップであって、第３のガラスシートが、第１のガラスシートと実質的に同じ形状に成形される、ステップをさらに含む。
【００３８】
箔層は好ましくは、０．０５ｍｍ〜０．２ｍｍの厚さを含む。加えて、箔層は好ましくは、非粘着性フィルムを含む。好適な非粘着性フィルムは、箔層、第２のガラスシート、および第３のガラスシートが積層プロセス後に容易に分離することを確実にする。好ましい非粘着性箔層フィルム材料は、ポリエステルを含む。
【００３９】
したがって、また本発明の第１の態様に関して、積層の完了後、第３のガラスシートおよび箔層は、積層された第１および第２のガラスシートから取り除かれる。さらにより好ましくは、積層後、箔層、および（好ましくは第３のガラスシートの形態で）第１のガラスシートと実質的に同じ形状に成形された鋳型は、単一ステップで積層された第１および第２のガラスシートから取り外される。
【００４０】
したがって、本発明の第１の態様に従うと、積層板ガラスであって、
第１のガラスシートが、第１のガラス外面および第１のガラスシート内面を含み、
第２のガラスシートが、第２のガラスシート外面および第２のガラスシート内面を含み、
第１のガラスシート内面および第２のガラスシート内面が、中間層の最も近くに位置し、
積層板ガラス上の所与の点について、本発明の第１の態様のプロセスによって生産された積層板ガラス上の所与の点の第１のガラスシートの曲率と第２のガラスシートの曲率との差が、有意に低い値のものであり、受け入れられるほどに低い値の透過の光学的屈折力が提供される、積層板ガラスが提供されることが好ましい。つまり、積層板ガラスが取り付けられる車両の運転者によって見られる歪みは、低レベルである。
【００４１】
つまり、本発明の第１の態様のプロセスに従って調製された積層板ガラスは、２つの同一のガラスシートを積層することによって調製された積層板ガラスについて記録される値の１３０％以下の透過の光学的屈折力の値を実証することが好ましい。
【００４２】
そのような場合、積層板ガラスの透過の光学的屈折力は、ＥＣＥ  Ｒ４３基準の協定に従って記載されるデバイスによって、または企業ＩＳＲＡ  Ｖｉｓｉｏｎ  ＡＧによってもしくは「Ｔｈｅ  ｒｅｑｕｉｒｅｍｅｎｔｓ  ｔｏ  ｔｅｓｔ  ｆａｃｉｌｉｔｉｅｓ  ｆｏｒ  ｉｎｓｐｅｃｔｉｏｎ  ｏｆ  ｔｈｅ  ｖｉｓｕａｌ  ｄｉｓｔｏｒｔｉｏｎ  ａｔ  ｖｅｈｉｃｌｅ  ｐａｎｅｓ  ｉｎ  ｔｒａｎｓｍｉｓｓｉｏｎ」に関するＶＤＡ  ３１２推奨事項（２０１５年３月）などの適切なＶＤＡ推奨事項に従って調製されたデバイスによって測定される。
【００４３】
本発明の第２の態様に従うと、車両における使用に好適であり、かつ本発明の態様の第１の実施形態または代替的な実施形態に関して上述される特徴のいずれかに従って調製される積層板ガラスが提供され、該特徴は、単独または組み合わせのいずれかで存在する。
【００４４】
また、本発明の第２の態様に従うと、車両における使用に好適であり、かつ本発明の態様の第１の実施形態に関して上述される特徴のいずれかに従って調製される積層板ガラスが提供され、該板ガラスは、積層中に第１のガラスシートと実質的に同じ形状に成形された鋳型を第２のガラスシートに対して適用しない積層法によって調製された積層板ガラスと比較して、光学的屈折力の３７％の改善を含む。
【００４５】
本発明の第３の態様に従うと、本発明の第１および第２の態様の特徴の任意の組み合わせに従って調製され、車両に取り付けられる、積層板ガラスの使用が提供される。
【００４６】
本発明の第１、第２、または第３の態様に従うと、積層板ガラスは、車両において使用される任意のガラス物品であり得る。しかしながら、本発明の第１、第２、または第３の態様に従う積層板ガラスが、車両のフロントガラスまたは車両のリヤウィンドウであることが好ましい。
【００４７】
これより、以下の実施例および添付の図面を参照して、本発明の実施形態をほんの一例として記載する。
【図面の簡単な説明】
【００４８】
【図１】本発明に従って調製される積層板ガラスの簡略化した断面図である。
【図２】本発明の第１の態様に従って積層フロントガラスを調製する方法の第１の実施形態の概略図である。
【図３】本発明の第１の態様に従って積層フロントガラスを調製する方法の代替的な実施形態の概略図である。
【図４】積層フロントガラスの板ガラスについて記録される例示的な曲率測定のグラフ表示である。
【図５】本発明に従って調製されるフロントガラスの板ガラスの内シートおよび外シートについて記録される曲率測定の例示的な比較を図示するグラフ表示である。
【図６】従来の方法によって調製される内外ガラスシートで調製された、典型的な先行技術の軽量積層フロントガラスの影像である。
【図７】本発明の方法に従って調製される積層軽量フロントガラスの影像である。
【図８】本発明に従って積層フロントガラスの板ガラスを調製する方法の第１および第２の実施形態の要約的な流れ図である。
【００４９】
本発明に関して、本発明者らは、ガラスシートのうちの一方の厚さが第２のガラスシートの厚さと比較して低減したものであり、かつガラスシートが異なる技術を使用してカーブした構造に形成されている、２つのカーブしたガラスシートまたはプライを有する車両のフロントガラスなどの積層板ガラスの調製時に、本明細書にさらに記載される改変されたガラス加工技術を使用して、より薄いガラスシートを、より厚く、より強剛なガラスシートの曲率および形状に対して鋳造することに成功し得ることを見出した。
【００５０】
本発明者らはまた、本発明のプロセスに従って記載される手順を使用して、積層フロントガラスにおける２つのガラスシートのカーブした形状の調和が達成され得ることも見出した。それぞれ図２および図３に関し、かつそれらに図示されるように、本発明に従う方法を、例として以下にさらに記載する。
【００５１】
後述の方法の各々によって調製される積層板ガラスは好ましくは、曲率の各方向が互いに直交している２つの方向にカーブしている。一方または両方の方向の曲率半径は好ましくは、３００ｍｍ〜８０００ｍｍであり得る。
【００５２】
図１に図示されるように、本発明の方法に従って調製される積層板ガラス１０において、好ましくは凹面１４および対向する凸面１６を有する第１のプライ（またはガラスシート）１２が提供される。凸面２４および対向する凹面２２を有する第２のプライ（またはガラスシート）２０もまた提供される。第１のプライ１２の凹面１４は、中間層２５と接触しており、第２のプライ２０の凸面２４もまた、中間層２５と接触している。
【００５３】
従来の命名法を使用すると、第１のプライ１２の凸面１６は、積層板ガラス１０の「表面１」（またはＳ１）と呼ばれる。第１のプライ１２の凸面１４は、積層板ガラス１０の「表面２」（またはＳ２）と呼ばれる。第２のプライ２０の凸面２４は、積層板ガラス１の「表面３」（またはＳ３）と呼ばれ、第２のプライ２０の凹面２２は、積層板ガラス１０の「表面４」（またはＳ４）と呼ばれる。
【００５４】
本発明に関して、積層板ガラス１０は、車両のフロントガラス（前部もしくは後部）、車両のサンルーフ、車両の側部窓、または車両の後部窓などの車両の板ガラスであってもよい。積層板ガラス１０はまた、建築物の板ガラスであってもよい。
【００５５】
方法１。
図２において、本発明の第１の態様に従って車両のフロントガラスなどの積層板ガラスを調製する第１の方法の一実施形態の概略図１８０が図示される。
【００５６】
本方法の第１のステップにおいて、第１のガラスシート１２０は、例えば、フロントガラスの板ガラスの所望の形状に形成される。これは、ソーダ石灰ケイ酸塩ガラスなどの平坦なガラスシートを利用し、ガラスシートを必要とされるエッジプロファイルを有する形状に切断することによって達成することができる。その後、ガラスシートを打ち延ばし可能な状態まで加熱し、例えば、プレス曲げによって全体的に鋳造する。
【００５７】
プレス曲げにおいて、本プロセスは、一対の補完的成形鋳型、つまり上成形鋳型および下補完的成形鋳型を使用する。プレス曲げは一般に、少なくとも１つの加熱された成形鋳型の使用を伴う。プレス曲げプロセスを使用して、例えば、１つ以上の方向に３００ｍｍ〜８０００ｍｍの曲率半径を有する、必要とされるフロントガラスの形状にガラスシートを形成する。
【００５８】
次に、本発明に従って積層板ガラスを調製する第１の方法において、例えば、ソーダ石灰ケイ酸塩ガラスの第２のより薄い平坦なシート１６０を、必要とされるエッジプロファイルを有する形状に切り出す。この第２のガラスシートはまた、例えば、重力またはたわみ曲げプロセスを使用して、等しくまたはより小さくカーブした形状の所望のフロントガラスの板ガラスにも鋳造される。つまり、フロントガラスの板ガラスの第１のガラスシートを成形するのに使用されるプロセスとは異なる成形プロセスによって、必要とされる形状の第２のガラスシートが達成される。
【００５９】
重力たわみ曲げプロセスにおいて、正確にサイズ決めされた平坦なガラスシートまたはプライを曲げリングの上に置き、ガラスが打ち延ばし可能になり、かつ重力下で自由にたわむ温度まで加熱する。たわみは、温度を低下させることによってガラスの打ち延ばし可能性が低減するまで続く。薄いガラスプライを曲げようと努力する本発明の方法において、積層板ガラスに使用するために最終的に必要とされる形状の第２のガラスシートは、重力たわみ曲げプロセスによるこの段階では完全には達成されない。
【００６０】
第１のガラスシートと同様に、１つ以上の方向に３００ｍｍ〜８０００ｍｍの曲率半径を有する第２のガラスシートを鋳造する。しかしながら、第２のガラスシートは、第１のガラスシートよりもずっと薄い。第２のガラスシートは、第１のガラスシートの厚さよりも６５％ほど薄くあってもよい。例えば、第１のガラスシートの厚さは、１．４ｍｍ〜２．５ｍｍの範囲内または１．６ｍｍ〜２．３ｍｍの範囲内であってもよい。しかしながら、第２のガラスシートの厚さは、０．２ｍｍ〜１．４ｍｍの範囲内または０．５ｍｍ〜１．０ｍｍの範囲内であってもよい。第１のガラスシートの厚さはまた、１．６ｍｍ〜２．１ｍｍの範囲であってもよい。
【００６１】
その後、第１および第２の事前鋳造されたガラスシートを、接着性中間層１４０によって組み合わせ、ともに接合する。接着性中間層は、０．３ｍｍ〜１．８ｍｍの厚さの厚さ範囲を有してもよく、または接着性中間層は、０．５ｍｍ〜１．０ｍｍの厚さ範囲を有してもよい。しかしながら、典型的には、接着性中間層材料は好ましくは、０．７６ｍｍの厚さを有する。本発明の方法において使用され得る好適な接着性中間層としては、例えば、ポリ塩化ビニル（ＰＶＣ）、ポリビニルブチラール（ＰＶＢ）、ポリ（エチレン酢酸ビニル）（ＰＥＶＡ）としても知られるエチレン酢酸ビニル（ＥＶＡ）、アクリル酸エチルメチル（ＥＭＡ）、およびポリウレタンが挙げられるが、これらに限定されない。しかしながら、本発明の方法において使用される好ましい中間層は、ポリビニルブチラール（ＰＶＢ）である。
【００６２】
その後、第１および第２の事前鋳型されたガラスシート１２０、１６０を、「事前ニップ」プロセスにおいて、接着性中間層１４０でともに接合する。「事前ニップ」プロセスは、ガラスシート１２０、１６０と接着性中間層１４０との間に閉じ込められた空気を取り除くことを伴う。ガラスシートと接着性中間層との組み合わせに真空を適用することによって、空気を取り除いてもよい。あるいは、圧縮によって閉じ込められた空気を取り除いてもよく、この場合、空気は、ガラスシートと接着性中間層との間から排出される。
【００６３】
本方法の最終ステップにおいて、ガラスシート１２０、１６０および接着性中間層を、ガラスシートおよび中間層を必要とされる形状の所望の積層板ガラスへと積層するオートクレーブプロセスで、ともに接合する。つまり、ガラスシートおよび接着性中間層の積層は、オートクレーブを使用して完了される。オートクレーブ内で、本発明の第１の方法に従う積層プロセスの典型的な圧力範囲は、３０〜１２０分間の時間で１０バール〜１６バールの範囲内である。
【００６４】
本発明の第１の方法に従う積層プロセスの典型的な温度範囲は、３０〜１２０分間の時間で１００℃〜１３０℃の範囲内である。つまり、積層プロセスに用いられるオートクレーブ温度範囲は、板ガラスの積層に典型的に使用される温度範囲よりも低い。
【００６５】
好適な温度および圧力パラメータの選択により、ポリビニルブチラール（ＰＶＢ）などの中間層がガラスシート間に好適な接着性結合を形成することが可能となる。加えて、温度および圧力パラメータは好ましくは、積層体構造内の流動が最小となり、故により薄いガラスシートまたはプライをより厚いガラスシートまたはプライの形状に追従させるような方法で選択される。
【００６６】
本発明の方法に従って調製される積層板ガラス１０は、１つ以上の方向にカーブしていてもよい。１つ以上の方向の各々の曲率半径は、例えば、３００ｍｍ〜８０００ｍｍであり得る。積層板ガラスが２つの方向にカーブしている場合、曲率の各方向は、互いに好適に直交している。
【００６７】
本プロセスの積層段階の完了後、車両のフロントガラスなどの積層板ガラス１８０をオートクレーブから取り出し、洗浄し、使用準備ができた状態にパッケージングする。
【００６８】
本発明者らは、上述の方法を使用することによって、より薄い第２のプライ１６０の外面１９０（Ｓ４）（車両に配置した際の内面）の曲率、および第１のより厚いプライ１２０の外面１９５の曲率が異なる程度が、標準的なプロセスおよびパラメータを使用して調製した積層板ガラスにおけるプライの同じ表面よりも少ない、積層板ガラスを達成することが可能であることを見出した。
【００６９】
より薄い第２のプライ１６０の表面１９０（Ｓ４）の曲率、および第１のより厚いプライ１２０の外面１９５の曲率の増加の影響は、積層フロントガラスを通して見た時に明らかになり、（上述のように）光学的屈折力として測定される光学的歪みが、有意に低減することである。
【００７０】
表１において、本発明の第１の方法に従って積層板ガラスを調製するために、例えば、オートクレーブ内で使用されるプロセスパラメータの要約が提供される。
【表１】
2020514243.tif 000003
【００７１】
表１に明記されるパラメータにおいて上述の方法を使用することによって、本発明者らは、より薄い内ガラスシートがより厚い外ガラスシートよりも柔軟であるという事実を利用することによって、優れた積層板ガラスを達成することができる。好ましいパラメータ範囲を使用して、（好ましくはＰＶＢの形態の）中間層をガラスシートに接着させ、ＰＶＢの強剛性を維持しながら良好な積層性能を提供するのを可能にする条件で、オートクレーブプロセスを実行することもまた可能である。これは、積層板ガラスの重要な特徴であり、車両において使用される積層板ガラスにとって特に重要な特徴である。
【００７２】
より具体的には、本発明の方法を使用することによって、２つのガラスシートおよび中間層の積層が、１０〜１３バールの典型的なオートクレーブ圧力で、オートクレーブ温度を１３５℃〜１４０℃の典型的なオートクレーブ温度未満の温度まで、９０℃〜１３２℃またはさらには１００℃〜１３０℃まで低下させることによって達成され得ることが理解され得る。
【００７３】
しかしながら、最も好ましくは、本発明の方法におけるオートクレーブプロセスに必要とされるパラメータの慎重な選択によって、軽量フロントガラスを形成するための２つのガラスシートおよび中間層の積層が、そのような積層板ガラスについて記録される透過の光学的屈折力（または目に見える歪み）が、標準的なオートクレーブ条件を使用して調製された積層板ガラスについて記録される同じ値と比較して、有意に低減するような方法で達成され得ることが見出されている。
【００７４】
好ましくは、本発明の方法を使用して調製される積層フロントガラスの記録される光学的屈折力は、２．１ｍｍの厚さのガラスプライを有する標準的なフロントガラスについて記録される同じ値の５０％を超えない。
【００７５】
本発明の方法によって調製される軽量積層板ガラスについて記録される光学的屈折力の値はまた、従来の手段によって調製された軽量積層板ガラスについて得られる光学的屈折力の値と比較して、有意に改善され、これは典型的には、標準的なフロントガラスについて記録される光学的屈折力の値の８０％〜１１０％を超える。
【００７６】
方法２。
図３において、本発明の第１の態様に従って車両のフロントガラスなどの積層板ガラスを調整する第２の方法の模式図２００が図示される。
【００７７】
方法２において、ソーダ石灰ケイ酸塩ガラスなどの（平坦であり得る）第１のガラスシート２２０を、例えば、プレス曲げによって、上記の方法１に関して記載されるようにフロントガラスの所望の形状に形成する。
【００７８】
次に、第２のより薄い平坦なガラスシート２６０（ソーダ石灰ケイ酸塩ガラスなど）を、必要とされるエッジプロファイルを有する形状へと切断する。その後、第２のガラスシートは、例えば、これもまた方法１に関して上述される重力またはたわみ曲げプロセスによって、等しくまたはより小さくカーブした形状の所望のフロントガラスの板ガラスにも鋳造される。つまり、フロントガラスの板ガラスの第１のガラスシートを成形するのに使用されるプロセスとは異なる成形プロセスによって、必要とされる形状の第２のガラスシートが再び達成される。
【００７９】
方法１と同様に、１つ以上の方向に、例えば、３００ｍｍ〜８０００ｍｍの曲率半径を有するガラスシートを鋳造することができる。第２のガラスシートは、第１のガラスシートよりもずっと薄く、２つのガラスシートは、異なる技術を使用して形成される。例えば、第１のガラスシートの厚さは、１．４ｍｍ〜２．５ｍｍの範囲内または１．６ｍｍ〜２．３ｍｍの範囲内であってもよい。しかしながら、第２のガラスシートの厚さは、０．２ｍｍ〜１．４ｍｍの範囲内または０．５ｍｍ〜１．０ｍｍの範囲内であってもよい。
【００８０】
その後、第１および第２の鋳造されたガラスシートを、接着性中間層２４０によって組み合わせ、ともに接合する。接着性中間層は、これもまた上記の方法１に関して記載のとおりであってもよく、好ましくは０．７６ｍｍの厚さを有する、好ましくはポリビニルブチラール（ＰＶＢ）である。本発明の方法において使用され得る好適な追加の接着性中間層としては、例えば、ポリ塩化ビニル（ＰＶＣ）、ポリ（エチレン酢酸ビニル）（ＰＥＶＡ）としても知られるエチレン酢酸ビニル（ＥＶＡ）、アクリル酸エチルメチル（ＥＭＡ）、およびポリウレタンが挙げられるが、これらに限定されない。
【００８１】
しかしながら、上述の方法１とは対照的に、方法２は、２つの鋳造されたガラスシートと接着性中間層との間から空気が排除される「事前ニップ」段階の前に、接着性中間層と接触していない第２のガラスシートの外面（Ｓ４）２９０と成形された鋳型２８５との間に、薄い箔層２８０が適用されるような改変を用いる。
【００８２】
薄い箔層２８０は好ましくは、非粘着性フィルムであり、これを第２のガラスシート２６０と鋳型２８５との間に置いて、傷付きを防止する。好適な薄い箔としては、例えば、Ｈｏｓｔｏｐｈａｎ  ＦｉｌｍｓまたはＭｉｔｓｕｂｉｓｈｉ  Ｐｏｌｙｅｓｔｅｒ  Ｆｉｌｍ  ＧｍｂＨからＨｏｓｔａｐｈａｎ（登録商標）およびＤｉａｆｏｉｌ（登録商標）の商品名で入手可能なポリエステルフィルムを挙げることができるが、これらに限定されない。
【００８３】
整形された鋳型２８５は好ましくは、第１のガラスプライ２２０のプロファイルに適合するようにサイズ決めされ、成形される。鋳型は、例えば、プラスチック、ガラス、またはセラミック材料などの好適な材料から構成され得る。
【００８４】
しかしながら、より好ましくは、鋳型は、外ガラスシート２２０の調製に使用されるものと同じバッチプロセスによって調製され、それにより第１のガラスシートと実質的に同じ形状になるように形成されたガラスシートである。この鋳型は、本明細書において従属鋳型または従属ガラスと呼ばれる。
【００８５】
その後、第１および第２の事前鋳造されたガラスシート２２０、２６０を、図３に示される配置３００で、薄い箔２８０および従属鋳型またはガラス２８５と組み合わせて、「事前ニップ」プロセスで接着性中間層２４０とともに組み合わせる。つまり、第１のガラスシート２２０の面２９５および従属鋳型またはガラス２８５の面２９８が、「事前ニップ」構造の２つの外面を形成し、かつ第２のより薄いガラスシート２６０が、第１のガラスシート２２０および外ガラスシート２８５から、第１のガラスシート側の中間層材料２４０によっておよび従属ガラス２８５側の薄い箔層２８０によって分離されている。
【００８６】
その後、ガラスシート２２０、２６０と接着性中間層２４０との間に閉じ込められた空気を、例えば、真空抽出技術またはニップローラープロセスを使用して、方法１にあるように取り除く。
【００８７】
その後、ガラスシートおよび接着性中間層の積層は、オートクレーブを使用して完了される。本発明の第２の方法においてオートクレーブ積層に使用される圧力範囲は、典型的には３０〜６０分間の時間で１０バール〜１３バールの範囲内である。第２の方法に従う積層に使用される温度範囲は、典型的には３０〜６０分間の時間で９０℃〜１３２℃またはさらには１００℃〜１１０℃の範囲内である。本発明に従う第２の方法の好ましい一実施形態において、およそ４５分間の時間で、積層プロセスの温度は１０５℃辺りであってもよく、圧力はおよそ１０バールであってもよい。
【００８８】
方法２における好適な温度および圧力パラメータの選択により、ポリビニルブチラール（ＰＶＢ）などの中間層がガラスシート間に好適な接着性結合を形成することが可能となる。つまり、温度および圧力パラメータは好ましくは、積層体構造内の流動が最小となり、故により薄いガラスシートまたはプライを、より厚いガラスシートまたはプライの形状およびまた従属ガラスの形状にも追従させるような方法で選択される。加えて、「事前ニップ」プロセスにおいて真空リングまたは真空バッグを用いて、従属ガラスを定位置に保持する場合、これがオートクレーブプロセス中にも使用され得ることが好ましい。
【００８９】
オートクレーブは好ましくは、本発明に従う積層プロセスにおいて用いられる一方で、当業者であれば、必要に応じて、オートクレーブプロセスについて上記に概要を述べた好適なパラメータを使用して、真空リングまたは真空バッグから真空に引くために、オートクレーブの代わりに真空ポートを備えた炉を利用することもまた可能であることを理解するだろう。
【００９０】
結果として調製される積層板ガラスは、１つ以上の方向にカーブしていてもよい。１つ以上の方向の各々の曲率半径は、３００ｍｍ〜８０００ｍｍであり得る。積層板ガラスが２つの方向にカーブしている場合、曲率の各方向は、互いに好適に直交している。
【００９１】
積層プロセスの完了後、フロントガラスなどの積層板ガラス構造は、オートクレーブから取り出すことができる。その後、従属鋳型またはガラス２８５および薄いフィルム２８０を積層された第１および第２のガラスシートから取り除いて、積層板ガラス４００を得ることができ、これは、洗浄後に使用準備ができた状態となる。
【００９２】
加えて、薄い箔層２８０の使用により、従属ガラス鋳型２８５から内ガラス層２６０を容易に分離することが可能となり、内ガラス層の表面２９０および従属ガラス鋳型２８６の内面２８４もまた、傷付きから保護される。従属ガラス鋳型を積層されたガラスプライから分離した後、方法２の第２の反復において従属ガラス鋳型を再使用することが可能である。従属ガラス鋳型は、再び従属鋳型として使用してもよく、またはあるいは、従属ガラス鋳型は、第１のガラスシート２２０として使用してもよい。この方法において、方法２は、従属ガラス鋳型が再使用され得るために、それが過剰量の廃棄ガラスの生成を回避すること、および加えて、本方法によって調製される積層板ガラスが改善された光学的特性を有することなどの利点を提供する。
【００９３】
本発明者らは、上述の方法２を使用することによって、第２のシート２６０の内面２９０（Ｓ４）の曲率および第１のシート２２０の外面２９５の曲率が実質的にまたはほとんど同一である、積層板ガラスを達成することが可能であることを見出した。
【００９４】
つまり、本発明の方法を使用することによって、本発明者らは、第２のより薄いガラスシート（または内ガラス）が第１のより厚いガラスシート（または外ガラス）の形状を取るように適応させることが可能であることを見出した。
【００９５】
本発明者らはまた、本発明の方法における使用に好ましい従属ガラスまたは鋳型２８５が、第１のガラスシートと同じプロファイルに追従し、かつ例えば、第１のガラスシートと同じプレス曲げバッチプロセスで形成され得る、別の成形された第１のガラスシートであることも見出した。
【００９６】
上述の本発明の実施形態において調製される積層板ガラスは好ましくは、透明フロートガラスなどの組成物を有するソーダ石灰ケイ酸塩ガラスシートを含む。例えば、ガラスシートはまた、積層板ガラスに日射制御の手段を提供するための染色剤としての、酸化鉄も含み得る。
【００９７】
典型的なソーダ石灰ケイ酸塩ガラス組成物は、例えば、６９〜７４重量％のＳｉＯ２、Ａｌ２Ｏ３、１０〜１６重量％のＮａ２Ｏ、０〜５重量％のＫ２Ｏ、０〜６重量％のＭｇＯ、５〜１４重量％のＣａＯ、０〜２重量％のＳＯ３、および０．００５〜２重量％のＦｅ２Ｏ３を含み得る。
【００９８】
ガラスシートはまた、通常最大２％の量で存在する他の添加剤、例えば、清澄助剤も含有し得る。ソーダ石灰ケイ酸塩ガラス組成物はまた、透過光で見た時にガラス組成物に所望の色を与えるために、ＣＯ３Ｏ４、ＮｉＯ、およびＳｅなどの他の着色剤も含有してもよい。
【００９９】
また、本発明の方法において使用されるガラスシートの各々のソーダ石灰ケイ酸塩ガラス組成物は、同じであっても異なってもよい。
【０１００】
加えて、本発明の方法において使用されるガラスシートのうちの１つ以上は、化学的に強化されていてもよい。化学的強化（ｔｏｕｇｈｅｎｉｎｇ）または強化（ｓｔｒｅｎｇｔｈｅｎｉｎｇ）は、例えば、カリウム塩溶液（硝酸カリウムなど）でガラスシートを処理することを伴い、この溶液に、３００℃〜４６０℃の範囲内の温度、より好ましくは４００℃〜４６０℃の範囲内の温度、最も好ましくは４２０℃〜４６０℃の範囲内の温度（およそ４５０℃など）でガラスシートを浸す。ガラスをカリウム塩に浸すと、ガラス表面のナトリウムイオンが溶液からのカリウムイオンによって置換され、積層時にガラスシートに追加の衝撃抵抗力が与えられる。
【０１０１】
また、本発明の方法に従うと、外面Ｓ１は好ましくは、例えば、フロントガラスの周辺の周りに延びる３００ｍｍのバンドにおいて、１０ＭＰａ〜２０ＭＰａの範囲の表面残留圧縮応力を有し得る。
【０１０２】
つまり、例えば、積層板ガラスの第１のガラスシート１２０、２２０の凸面Ｓ１の表面圧縮応力は、１１ＭＰａ未満の純応力および２５ＭＰａ超のエッジ圧縮を有する残留エッジ応力を有するエッジ領域を有し得る。
【０１０３】
図８において、本発明に従ってフロントガラスなどの積層板ガラスを調製する例示的な方法の要約的な流れ図が提供される。
【０１０４】
最初に、ステップ３２１において、例えば、ソーダ石灰ケイ酸塩ガラスの第１のシートが提供される。ソーダ石灰ケイ酸塩ガラスは、透明であっても染色してあってもよい。透明フロートガラスとは、参照により本明細書に組み込まれる、ＢＳ  ＥＮ５７２−１およびＢＳ  ＥＮ５７２−２（２００４）に定義される組成を有するガラスシートを意味する。
【０１０５】
ステップ３２３で、第１のガラスシートを切断し、例えば、プレス曲げなどの従来の技術を使用して、全体的に所望の形状に成形する。透明フロートガラスのガラスシートは、例えば、１．４〜２．５ｍｍの範囲内の厚さを有し得る。ステップ３２５で、ガラスシートのエッジ（外ブランクとしても知られる）を平滑化または「エッジ加工」し、その後ガラスシートを洗浄する。
【０１０６】
洗浄後、最終製品の必要に応じて、ガラスシートの一方または両方の主要表面に印刷を施してもよい。例えば、最終製品が車両のフロントガラスである場合、ガラスシートの周辺の周りに、光学的に不透明かつ／または導電性であり得るインクの層を印刷して、当該技術分野において慣習的であるような遮蔽バンドを形成してもよい。
【０１０７】
ステップ３２７において、ガラスシートを、好適な炉内でガラス軟化温度まで加熱する。その後、熱軟化したガラスを一対の補完的成形部材間でプレス曲げして、外シートに所望の曲率を与えてもよい。プレス曲げにより、ガラスシートの形状の正確な制御が可能となる。プレス曲げ工程および操作の例は、ＷＯ２００５／０３３０２６Ａ１およびＥＰ０６７７４８６Ａ２に記載されている。曲げられた後、例えば、透明フロートガラスの切断されたシートは、フロントガラスなどの積層板ガラスの第１のシートとして進行する。
【０１０８】
第１のガラスシートの応力を制御するために、上および／または下プレス曲げ成形部材を加熱して、外シートの残留エッジ応力および／またはエッジ圧縮を制御してもよい。上および／または下プレス曲げ成形部材に必要とされる温度の選択によって、例えば、１１ＭＰａ未満の純応力および２５ＭＰａ超のエッジ圧縮を有する残留エッジ応力を有するエッジ領域を有する外シートを生産することが可能である。
【０１０９】
残留表面応力はまた、プレス曲げ操作の完了直後、曲がったシートを室温まで冷却する前に、曲がったガラスシートの周辺の周りに冷気を向けることによっても制御することができる。
【０１１０】
好適な長さの時間にわたってガラスシートのエッジに冷気を向けて、冷却され、曲がったガラスシートに必要とされる残留応力を生成した後、ステップ３２９で、曲がったガラスシートを、好適な焼き鈍し炉内で室温まで制御可能に冷却する。
【０１１１】
一連のガラスシートを曲げることは、いくつかの第１のガラスシートを次々に曲げるバッチプロセスの一部を形成し得る。この方法において、あるバッチのガラスシートのうちの１つを、積層板ガラスにおける第１のガラスシートとして使用してもよく、同じバッチのガラスシートの別のものを、後述のオートクレーブ手順中の従属ガラス鋳型として使用してもよい。
【０１１２】
第１のガラスシートは、１つ以上の方向に曲がっていてもよい。１つ以上の方向の曲率は、３００ｍｍ〜８０００ｍｍの曲率半径を有してもよい。
【０１１３】
積層板ガラスの第２のガラスシートは、以下のように生産される。
【０１１４】
ステップ３３１で、例えば、ソーダ石灰ケイ酸塩ガラスの第２のシートが提供される。ソーダ石灰ケイ酸塩ガラスは、透明であっても染色してあってもよく、またはソーダ石灰ケイ酸塩ガラスは、改変されていてもよい。この実施例において、ステップ３３１で、透明フロートガラスシートが提供される。
【０１１５】
ソーダ石灰ケイ酸塩ガラスの第２のシートは好ましくは、例えば、０．７ｍｍ以下辺りの厚さを有してもよく、ステップ３３３で曲がっていない第１のガラスシート（または外ブランク）と同じ周辺を有するように切断される。曲げられる前に、ソーダ石灰ケイ酸塩ガラスの切断された第２のシートを、内ブランクと呼ぶこともできる。ソーダ石灰ケイ酸塩ガラスの第２のシートは、例えば、０．２ｍｍ〜１．４ｍｍの厚さを有し得る。あるいは、ソーダ石灰ケイ酸塩ガラスの第２のシートは、例えば、０．５ｍｍ〜１ｍｍの厚さを有し得る。
【０１１６】
ステップ３３５で、第２のガラスシートは好ましくは、好適にエッジ加工され、曲げられる前に洗浄される。
【０１１７】
ステップ３３７で、第２のガラスシートを好ましくは好適なリング鋳型上に置いて、第２のガラスシートをその周辺近くに支持する。その後、ソーダ石灰ケイ酸塩ガラスを軟化させ、重力の影響下でたわませるのに十分な温度まで、第２のガラスシートを加熱する。この手順は従来、重力またはたわみ曲げと呼ばれる。ガラスは、曲がった第１のガラスシートの形状に近い形状にたわむか、または曲がる。しかしながら、この時点では、第２のガラスシートの曲率は、第１のガラスシートと同じではない可能性がある。
【０１１８】
ステップ３３９で、温度を室温まで低減させるための制御された冷却を使用して、曲がった第２のガラスシートを焼き鈍しする。
【０１１９】
ステップ３４０で、例えば、典型的には第２のガラスシートのナトリウムイオンがカリウムイオンで化学的に交換されるイオン交換プロセスを使用して、ソーダ石灰ケイ酸塩ガラスの曲がった第２のガラスシートを化学的に強化してもよい。
【０１２０】
１ｍｍ以下の厚さを有するガラスシートを熱強化することは困難である可能性があるが、ソーダ石灰ケイ酸塩ガラスの曲がった第２のガラスシートが熱強化されてもよいこともまた予想される。
【０１２１】
ステップ３４１で、（ステップ３２１〜３２９後に）曲がった第１のガラスシートおよび（ステップ３３１〜３４０後に）曲がった第２のガラスシートが提供される。
【０１２２】
ステップ３４２で、一対の曲がった第１および第２のガラスシートを洗浄し、ステップ３４４で、０．３ｍｍ〜１．５ｍｍの厚さを有する、例えば、ポリビニルブチラールなどの中間層材料のシートを、第１のガラスシートと第２のガラスシートとの間に配置してもよい。
【０１２３】
この特定の実施例において、中間層材料は好ましくは、０．７６ｍｍの厚さのポリビニルブチラール（ＰＶＢ）のシートであり得るが、他の好適な接着性中間層材料が使用されてもよい。
【０１２４】
あるいは、ステップ３４５で、曲がった第１のガラスシートと第２のガラスシートとの間に好適な中間層を配置することに加えて、曲がった第２のガラス層の、中間層と反対側に薄い箔層を置いてもよい。加えて、別の曲がった第１のガラスシート（または外ブランク）の形態の鋳型を、薄い箔層の、曲がった第２のガラスシートと反対側に置いてもよい。
【０１２５】
その後、ステップ３４６で、追加の箔層を有するか、または有しない、かつ従属鋳型（追加の曲がった第１のガラスシートなど）を有する、ＰＶＢシートがそれらの間に入った第１のガラスシートおよび第２のガラスシートの組み立て体を、方法１または方法２に関して上記に定義される好適な条件を使用してオートクレーブして、２つのガラスシートをともに接着させる役割を果たすＰＶＢを介して、第１のガラスシートを第２のガラスシートに接合する。
【０１２６】
その後、ステップ３４７において、箔層および従属鋳型を取り外し、ステップ３４９で、従属鋳型が別の第１のガラスシートの形態である場合、これを洗浄し、ステップ３４１に戻して、積層用の曲がった第１のガラスシートとして、または再び従属鋳型として再利用してもよい。
【０１２７】
ステップ３４８で、このように生産された積層板ガラスを、顧客に配達される前に洗浄および点検する。
【０１２８】
結果
本発明の第１の態様に従う方法の提案された有利な効果の証拠を提供するために、曲率試験の偏向測定を使用して、積層板ガラスおよび個々のガラスシートを試験した。
【０１２９】
透明体の両表面の曲率、特に曲率の差が、透明体の光学的屈折力を提供することは、光学の当該技術分野において一般に既知である。
【０１３０】
偏向測定法は、光沢のある表面の曲率の測定に使用される信頼できる手順である。積層板ガラスにおいて、内外（または第１および第２の）ガラスシートの形状が異なる場合、板ガラスの分析時に、「裏」表面、つまり分析が意図されない表面からのシグナルを抑制するためのステップが採られる。これは、黒色の接着性テープを使用することによって達成することができる。
【０１３１】
偏向測定試験法は、相偏向を測定する原理に基づくセンサー技術を使用する。
【０１３２】
偏向測定法において、表面の局所勾配を計算するために、正弦プロファイルを有するフリンジパターンを白色板の上に投射する。ビデオカメラが、試験中の表面を介したこのパターンの反射を観察する。表面の局所勾配は、観察されたフリンジパターンの歪みから直接計算することができる。この技術は、曲率を算出するのにデータを一度しか区別しなくてよいため、範囲測定法と比較して利点を提供する。したがって、二度区別しなくてはならない範囲データの場合と比較して、高周波数ノイズの増幅が低減される。
【０１３３】
したがって、企業３Ｄ−Ｓｈａｐｅ  ＧｍｂＨから入手可能な測定システムを使用して、本発明の方法に従って調製された積層板ガラスの測定に使用される偏向測定法の計算を実行した。そのようなシステムはまた、例えば、企業ＩＳＲＡ  Ｖｉｓｉｏｎ  ＡＧからも入手可能である。
【０１３４】
図４において、フロントガラスなどの積層板ガラスにおける単一のガラスシートまたはプライの両方の曲率の測定を描写する、例示的なグラフ表示が図示される。図４のグラフ表示において、縦軸は、示される挿入写真において示されるフロントガラスの垂直線に沿って測定される曲率値を（ｍ−１で）示す。縦軸は、フロントガラスのシートの上から下までの距離をｍｍで測定する。グラフ（Ａ）のより濃い線は、はっきりと異なる構造を図示する第１のガラスまたは外ガラスの測定に関連する。グラフのより薄い線（Ｂ）は、中央が平滑であるが、ガラスプライの上部分に明らか曲率の変化を有する、第２のガラスまたは内ガラスの表面の測定に関連する。これらの構造の背景を考察することは、本発明の目的ではない。本発明に関する技術の使用のためには、ガラスシートが、それらの形成に関与する成形プロセスに応じて、異なる特徴を有することが十分である。
【０１３５】
本発明に従って、２つのサンプルの積層フロントガラスを、上述の方法２に従って調製した。フロントガラスを目視によって分析し、（図４の挿入写真に示される）各試料上の同一の線に沿って曲率値を測定した。内面Ｓ４が抑制された状態で、積層フロントガラスの外側（または外）面（つまり装着時に車両の外側に曝露される表面）、つまり表面Ｓ１を測定した。外面Ｓ１が抑制された状態で、積層フロントガラスの内面、つまり表面Ｓ４もまた測定した。
【０１３６】
図５は、２つのガラスプライの曲率の測定の一例を提供する。光学的方法を使用することによって、（ともに１／ｍで測定される）外ガラスの外面Ｓ１の曲率および内ガラスの内面Ｓ４の曲率を、ガラス上の垂直線に沿った垂直位置の関数として図示する。
【０１３７】
曲率測定の結果を図５に提供する。図５において、より濃い色のカーブ（Ｃ）は、外（Ｓ１）面の曲率値を描写し、より薄い色のカーブ（Ｄ）は、対応する内面Ｓ４の曲率値を描写する。図５から、測定の不確実性を除いて、両方の表面がともに「フィットする」こと、つまり各表面Ｓ１およびＳ４の曲率が一般的なプロファイルに追従することが明らかである。つまり、図５に示されるデータを分析することによって、Ｓ１およびＳ４の両方の表面の曲率データが平均で０．０１０１ｍ−１だけ異なり、最大の差がわずか０．０２６ｍ−１であることが見出される。したがって、このデータは、両方の表面が曲率に関してほぼ同一であることを確認する。
【０１３８】
したがって、図５から両方の表面がほぼ同一の構造を呈することが理解され得る一方で、対照的に、図４は単一のガラスプライの相当する測定を図示し、ここにはガラスプライ間に曲率の明らかな差が存在する。
【０１３９】
フロントガラスの内Ｓ４面および外Ｓ１面の曲率の整合の結果として、本発明に従って調製された積層フロントガラスの透過光学は、有意に改善されている。つまり、外ガラスシートＳ１の曲率値は、本発明の方法を使用して生産された内シートＳ４について記録される曲率値に実質的に適合し、積層フロントガラス上に現れるレンズ効果、透過光学的歪み、または曇りは、最小である。
【０１４０】
本発明の方法によって生産される積層フロントガラスにおける透過光学的歪みまたは曇りの改善はまた、図６および図７に描写されるように、積層フロントガラスの目視による比較からも明らかである。
【０１４１】
図７は、本発明に従って調製された積層軽量フロントガラスの画像であり、ここで、積層体（２２０）の外ガラスシートは、プレス曲げプロセスを使用して形成される一方で、内ガラスシート（２６０）は、代替的な手順、すなわち重力たわみ曲げプロセスを使用して形成され、２つのシートは、本発明の方法に従って積層されている。
【０１４２】
図６は、プレス曲げされた外ガラスシートが、鋳型との直接的で完全な表面接触によって所望の形状へと完全に成形され、内ガラスシートが、重力曲げによって調製される、既知の方法によって調製された軽量積層フロントガラスの絵画表示である。
【０１４３】
図６から、フロントガラスが斑状の外観を有し、フロントガラスにわたって明らかな灰色の陰影の非均一な斑点があることが理解され得る。この灰色の陰影は、フロントガラスの内領域で特に明らかである。フロントガラスの灰色の色彩のそのような急速な変化は、フロントガラス内の急速に変化する光学的屈折力、ならびに故に所望されない光学的効果の性質および数の増加を示す。
【０１４４】
対照的に、図７の積層フロントガラスの目視から、積層フロントガラスがより均一な色彩を呈し、斑状の陰影の斑点を有しないことが理解され得る。結果として、このフロントガラスの透過光学は、改善されている。
【０１４５】
本発明の方法によって生産された積層フロントガラスの歪み効果を評価するために、積層フロントガラスを通した光の透過もまた、フロントガラス全体の光学をミリジオプトリ（ｍｄｐｔ）で測定することができる機器システムによって測定した。
【０１４６】
使用される機器システムは、光学的屈折力を測定することができる。市場には、この機能を実行することができるいくつかの機器が存在する。これらのシステムは、単一の光源からの光を、フロントガラスを通して白色のスクリーン上に投射することによって機能する。その後、カメラが（「影絵」と呼ばれる）フロントガラスの画像を撮影し、フロントガラスの光学的屈折力をミリジオプトリで計算する。
【０１４７】
以下の評価において、垂直方向に偏向および歪みを引き起こす屈折力（つまり、垂直成分）のみを測定した。以前に言及したとおり、機器システムは、ＥＣＥ  Ｒ４３基準の協定に従って、または企業ＩＳＲＡ  Ｖｉｓｉｏｎ  ＡＧによってもしくは「Ｔｈｅ  ｒｅｑｕｉｒｅｍｅｎｔｓ  ｔｏ  ｔｅｓｔ  ｆａｃｉｌｉｔｉｅｓ  ｆｏｒ  ｉｎｓｐｅｃｔｉｏｎ  ｏｆ  ｔｈｅ  ｖｉｓｕａｌ  ｄｉｓｔｏｒｔｉｏｎ  ａｔ  ｖｅｈｉｃｌｅ  ｐａｎｅｓ  ｉｎ  ｔｒａｎｓｍｉｓｓｉｏｎ」に関するＶＤＡ  ３１２推奨事項（２０１５年３月）などの適切なＶＤＡ推奨事項に従って調製されたデバイスによって機能する。
【０１４８】
したがって、本発明に従って調製された積層フロントガラスの光学的屈折力は、垂直方向から６１°の典型的な取り付け角度を使用して測定した。（ＥＣＥ  Ｒ４３またはＶＤＡ３１２に記載される）いわゆる視覚帯域Ａに従って測定される光学的屈折力の範囲値を報告する。
【０１４９】
様々な積層フロントガラスの光学的屈折力を記録し、上述のように影像を撮影した。評価の結果を表４に提供する。
【表２】
2020514243.tif 000004
【０１５０】
したがって、本発明の方法に従うと、改善された視覚的外観および光学的パラメータを有する軽量フロントガラスを生産することが可能であることが理解され得る。
【図１】
2020514243.tif 000005
【図２】
2020514243.tif 000006
【図３】
2020514243.tif 000007
【図４】
2020514243.tif 000008
【図５】
2020514243.tif 000009
【図６】
2020514243.tif 000010
【図７】
2020514243.tif 000011
【図８】
2020514243.tif 000012
【国際調査報告】
2020514243.tif 000013
2020514243.tif 000014
2020514243.tif 000015